(57)【要約】【目的】高温高湿下でも冷熱サイクル下でも安定した粘着性を示し、被清掃物に粘着剤層を残存させにくい粘着ローラを提供する。【構成】回転可能なローラ１と前記ローラに脱着自在に装着可能なロール状フィルム２とを備え、前記ロール状フィルムは基材フィルムと表面の粘着層とを有し、前記粘着層は極性官能基を含まず、ガラス転移点が常温以下であり、かつ高分子量のポリオレフィンであることを特徴とする。ロール状フィルムの幅方向に切込みを入れ、かつ前記切り込みは他方の端部に到達していないことを特徴とする。【選択図】  図１
2006167266.tif 000002
【特許請求の範囲】
【請求項１】
回転可能なローラと前記ローラに脱着自在に装着可能なロール状フィルムとを備え、前記ロール状フィルムは基材フィルムと表面の粘着層とを有し、前記粘着層は極性官能基を含まず、ガラス転移点が常温以下であり、かつ高分子量のポリオレフィンであることを特徴とする粘着ローラ。
【請求項２】
前記ロール状フィルムは、フィルム端部を含めて全面に粘着層を設けてあり、かつ前記ロール状フィルムの幅方向に切り込みまたはミシン目が形成され、前記切り込みあるいはミシン目は前記ロール状フィルムの一方の端部より他方の端部近傍まで形成され、前記他方の端部までは到達していないことを特徴とする請求項１記載の粘着ローラ。
【発明の詳細な説明】
【技術分野】
【０００１】
本発明は粘着ローラ、更に詳細には粘着ローラで清掃すべきものの埃などを粘着させた場合に、前記粘着ローラの粘着層が前記被清掃物に付着しない粘着ローラに関する。
【背景技術】
【０００２】
粘着ローラは、図３に示すように、回転可能なローラ１に粘着層が設けられたロール状フィルム２が装着された構造になっている。前記ローラ１には、前記ローラ１を回転させるための回転軸を兼ねたハンドル３が設けられているとともに、前記ロール状フィルム２は前記ローラ１に脱着自在になっており、交換可能になっている。
【０００３】
このような粘着ローラを使用する場合、被清掃物に前記粘着ローラのロール状フィルム２を当接し、前記ハンドル３を押圧することによりローラ１を回転させることにより、前記ロール状フィルム２の表面に形成された粘着層により、被清掃物表面の埃などを粘着除去する。
【０００４】
粘着層が劣化しあるいは埃が多量に粘着して、除去能力が低下した場合には、ロール状フィルム２より剥して、ロール状フィルム２の表面に形成されたミシン目４を切断して、再表面層を除去し、新しい粘着層を露出せしめるようになっている。このため、前記ロール状フィルム２は、図４に示すように、基材フィルム２１の表面に粘着層２２を設けた構造になっているが、前記粘着層２２はフィルムの中央部のみに設けてあり、フィルム２の端部は基材フィルム２１が露出し、粘着性を備えていない非粘着部２３を形成している。
【０００５】
このように非粘着部２３をフィルム２の端部に設けることにより、フィルム２を剥離しやすくしている。
【特許文献１】特開平０８−０２４２０６号公報
【発明の開示】
【発明が解決しようとする課題】
【０００６】
上述のような、粘着ローラの粘着層は、従来、高温高湿にした場合、あるいは冷熱サイクルを行った場合、粘着力が向上するという欠点があり、被清掃物を清掃し集塵したとき、フィルム表面の粘着剤が被清掃物に残存するという欠点があった。
【０００７】
本発明は上述の課題を解決するためなされたものであり、高温高湿下でも冷熱サイクル下でも安定した粘着性を示し、被清掃物に粘着剤層を残存させにくい粘着ローラを提供することを目的とする。また、フィルムを剥離し易くするため、フィルム端部に被粘着部を形成しているが、この加工はコスト高になるとともに、気をつけないと複数枚を剥してしまう事態を生じていた。
【課題を解決するための手段】
【０００８】
上記課題を解決するため、本発明による粘着ローラは、回転可能なローラと前記ローラに脱着自在に装着可能なロール状フィルムとを備え、前記ロール状フィルムは基材フィルムと表面の粘着層とを有し、前記粘着層は極性官能基を含まず、ガラス転移点が常温以下であり、かつ高分子量のポリオレフィンであることを特徴とする。
【０００９】
本発明による１つの態様においては、前記ロール状フィルムは、フィルム端部を含めて全面に粘着層を設けてあり、かつ前記ロール状フィルムの幅方向に切り込みまたはミシン目が形成され、前記切り込みあるいはミシン目は前記ロール状フィルムの一方の端部より他方の端部近傍まで形成され、前記他方の端部までは到達していない。
【発明の効果】
【００１０】
本発明によれば、ロール状フィルムの粘着層として、極性官能基を含まず、ガラス転移点が常温以下であり、かつ高分子量のポリオレフィンを使用していることから、高温高湿下でも冷熱サイクル下でも安定した粘着性を示し、被清掃物に粘着剤層を残存させにくい粘着ローラを提供できる。また、フィルム前面にわたって粘着層を設けることにより広範囲にわたって集塵が可能である。
【発明を実施するための最良の形態】
【００１１】
本発明による粘着ローラのロール状フィルムは、基材フィルムに粘着層が形成されている。このような粘着層は、極性官能基を含まず、ガラス転移点が常温以下であり、かつ高分子量のポリオレフィンである。このような粘着層を有するフィルムは、商品名ＭＰＦとして、三井化学株式会社より市販されている。極性官能基を含まないことから、前記粘着層は時間を経ても化学反応が起こらず、粘着力に変化がなく、被清掃物との濡れが良好であるため粘着力が良好である。
【実施例】
【００１２】
本発明による粘着ローラは、図１に示すように、基本的に回転可能なローラ１にロール状フィルム２が装着された構造になっている。前記ローラ１には、前記ローラ１を支持し、かつ回転させるための回転軸を兼ねたハンドル３が設けられているとともに、前記ロール状フィルム２は前記ローラ１に脱着自在になっており、交換可能になっている。
【００１３】
前記ロール状フィルム２は、基材フィルム２１に粘着層２２が設けられた構造を有しており、この実施例においては、前記粘着層２２は基材フィルム２１の一方の面に全面にわたって設けられており、前記粘着層２２が露出するようにロール状に捲回されている。
【００１４】
このような粘着ローラを使用する場合、被清掃物に前記粘着ローラのロール状フィルム２を当接し、前記ハンドル３を押圧することによりローラ１を回転させる、前記ロール状フィルム２の表面に形成された粘着層２２により、被清掃物表面の埃などを粘着除去する。
【００１５】
粘着層が劣化しあるいは埃が多量に粘着して、除去能力が低下した場合には、ロール状フィルム２より剥して、表面のフィルムを除去する。この実施例においては、前述のように、ロール状に捲回されるフィルムは、基材フィルム２１に全面にわたって粘着層２２が設けられている。これは、市販されているフィルムに上述のような非粘着部を設けたものがないこと、および機能的には、非粘着部を端部に設けたものより広い範囲で集塵が可能であることによる。
【００１６】
このように粘着層２２はフィルム全面にわたって設けられているので、従来のようにフィルムの全幅にわたって形成されたミシン目４（図３参照）では、剥しにくくなる。したがって、本実施例においては、フィルムの一方の端部２４より幅方向に切れ目２５を直線状に他方の端部２６に掛けて形成し、かつ他方の端部２６に到達しないようになっている。前記切れ目２５はロール状フィルム２の中心（軸）方向に全体にわたって形成されている（図１のＣ参照）。したがって、初期状態においては、図１に示すように、最表面層のみ切断された状態（切れ目；破線で示す）２７になっている。
【００１７】
フィルムの最表面層を剥す場合には、最表面層の切れ目２７を爪などで剥し、それを保持して最表面層を剥す。新たに露出した最表面層には切れ目２７は形成されていないため、前記フィルムは非切断部分で接続されていることになるが、これをちぎるあるいは切断し切れ目２７を形成し、表面に押し付けて平坦にする。
【００１８】
このような切れ目２５を形成しておくことにより、切れ目２７によって形成される部分が、取っ掛かり部分となり、フィルム最表面を容易に剥すことが可能になる。しかも切れ目２７は最表面層にのみ形成されるものであるため、一度の複数枚を剥すことはなくなるという利点がある。
【００１９】
この実施例においては、切れ目を形成しているが、ミシン目であっても上述のような効果を発揮できる。しかしながら切れ目を形成したほうが、剥離した後、最表面層に皺が寄りにくく、より良好であることがわかった。
【００２０】
上述のような構成のロール状のフィルムを形成し、高温高湿試験及び冷熱サイクル試験を行った。フィルムとしては、ＭＰＦ４５１Ｋ（三井化学株式会社）を使用した。高温高湿試験は、温度８０℃、湿度９０％ＲＨで２４時間放置し、その後の引張強さを測定することにより行った。また冷熱サイクル試験は、室温より８０℃に３０分かけて昇温し、１分間保持した後、−２０℃に３０分かけて冷却するサイクルを１０サイクル行った後、同様に引張り強さを測定した。結果を表１に示す。アクリル系粘着剤フィルムＡ、アクリル系粘着剤フィルムＢは同種のフィルムとして比較例としてを示した。前記引張強さは、液晶用成型品に対するものである。
表１
試験前      高温高湿試験    冷熱サイクル試験
アクリル系粘着剤フィルムＡ  １８          ３０                ３８
アクリル系粘着剤フィルムＢ    １        ５４０              ７２０
ＭＰＦ４５１Ｋ            １７０        １９０              １９０
上記表中、単位はｇ／２５ｍｍである。本発明による粘着ロールに使用したフィルムは、高温高湿試験及び冷熱サイクル試験後も安定した粘着性を示のに対し、比較例は急激に粘着性が増加していることがわかる（極性官能基を有していないため）。したがって、長時間にわたって、被清掃物に粘着層が移転することがないことが明らかになった。
【００２１】
この実施例では、ハンドタイプの粘着ローラについて説明したが、本発明はこれに限定されるものではなく、たとえば図５（ａ），（ｂ）に示すような直射タイプ、図５（ｃ）に示すような転写タイプの粘着ローラとしても使用可能である。すなわち、この種の粘着ローラの全てに適用可能である。
【産業上の利用可能性】
【００２２】
本発明によれば、ロール状フィルムの粘着層として、極性官能基を含まず、ガラス転移点が常温以下であり、かつ高分子量のポリオレフィンを使用していることから、高温高湿下でも冷熱サイクル下でも安定した粘着性を示し、被清掃物に粘着剤層を残存させにくい粘着ローラを提供できる。また、フィルム前面にわたって粘着層を設けることにより広範囲にわたって集塵が可能である。
【図面の簡単な説明】
【００２３】
【図１】本発明の粘着ローラの一実施例の斜視図。
【図２】ロール状フィルムの切れ目を示す平面図。
【図３】本発明の粘着ローラの一実施例の斜視図。
【図４】ロール状フィルムの平面図。
【図５】本発明による他の形式の粘着ロールを示す図。
【符号の説明】
【００２４】
１      ローラ
２      ロール状フィルム
２１      基材フィルム
２２      粘着層
２３      非粘着部
２４      一方の端部
２５      切れ目
２６      他方の端部
２７      最表面層の切れ目
３      ハンドル
４      ミシン目
【図１】
2006167266.tif 000003
【図２】
2006167266.tif 000004
【図３】
2006167266.tif 000005
【図４】
2006167266.tif 000006
【図５】
2006167266.tif 000007